【事件の表示】
　特願２０００−２０６１９３「ワイヤレスサスペンションブランクの製造方法」拒絶査定不服審判事件〔平成１４年　１月２５日出願公開、特開２００２−　２５２１３〕について、次のとおり審決する。
【結　論】
　本件審判の請求は、成り立たない。
【理　由】
１．手続きの経緯・本願発明
　本願は、平成１２年７月７日に出願されたもので、平成１８年４月２４日付け手続補正書により補正された明細書及び図面の記載からみて、特許請求の範囲の請求項１乃至３に記載されたとおりのものと認めるところ、その請求項１に記載された発明（以下、「本願発明」という。）は次に記載されたとおりである。
「バネ特性を発現させる金属層の上に電気的な絶縁層を介して導電性層が積層された３層構成の積層体を用いてワイヤレスサスペンションブランクを製造する方法であって、前記絶縁層が両方ともポリイミド樹脂であるコア絶縁層とその両面に積層された接着剤層から形成され、その絶縁層の各層をアルカリ溶液でエッチングした場合のエッチングレートの大きいものと小さいものとの比が４：１乃至１：１の範囲にある積層体を用いており、前記金属層と導電性層をそれぞれフォトエッチング法により加工する工程と、前記絶縁層を加工するためのレジスト画像を形成し、当該レジスト画像に従ってアルカリ溶液を使用したウェットエッチングにより絶縁層を加工する工程を含むことを特徴とするワイヤレスサスペンションブランクの製造方法。」
　
２．引用例
（１）これに対して、当審における拒絶の理由に引用した特開２０００−１２３５１２号公報（平成１２年４月２８日公開、以下「引用例１」という。）には、磁気ヘッドサスペンション及びその製造方法について、次の事項が記載されている（下線は、当審で付した。）。
「【請求項６】  
ステンレス基板層、高耐熱性ポリイミド層の両面に熱圧着性ポリイミド層を有する両面熱圧着性多層押出ポリイミドフィルムおよび金属箔層を積層して積層板とし、この銅箔のエッチングを行い、続いてポリイミド層のエッチングを行って回路パタ−ン形成する磁気ヘッド用サスペンションの製造方法
「【０００８】この発明におけるステンレス基板としては、従来から磁気ヘッドサスペンション装置に使用されるステンレス製の基板が挙げられ、鉄、ニッケル、クロムなどの成分比については特に限定されない。そしてステンレス基板の厚みは２０−１００μｍ、好ましくは２０−５０μｍの範囲内である。また、ステンレス基板は、その表面を有機溶剤洗浄処理あるいは酸処理したものがポリイミドとの接着力向上の点から好ましい。」
「【００２２】この発明において、
高耐熱性（基体層）ポリイミド層
両面熱圧着性多層押出ポリイミドフィルム
熱圧着性芳香族ポリイミド層
「【００２４】この発明において使用される
回路用の金属箔としては、銅、アルミニウム、鉄、金などの金属箔あるいはこれら金属の合金箔など各種金属箔が挙げられるが、好適には圧延銅箔、電解銅箔などがあげられる。
　【００２５】この発明における磁気ヘッド用のサスペンションの第１層であるステンレス基材と第３層である銅箔などの金属箔とを第２層である両面熱圧着性多層押出ポリイミドフィルムを介して貼り合わせて積層板とする装置は熱プレスのようなバッチ式のものであってもよく、熱ロ−ルのような連続式の貼り合わせ装置であってもよい。この貼り合わせを行う条件としては、バッチ式の場合には温度が２８０−３３０℃、圧力が１−１００ｋｇ／ｃｍ２ 、１秒−３０分であることが好ましく、連続式の場合には温度が２８０−３００℃、線圧力が２−５０ｋｇ／ｃｍであり、送り速度が０．１−５ｍ／分であることが好ましい。」
「【００２７】この発明における磁気ヘッド用のサスペンションを製造するに際して、両面熱圧着性多層押出ポリイミドフィルム層のパタ−ン形成にはポリイミド樹脂をエッチングすることが必要である。このエッチング方法はケミカルエッチングでもよくドライエッチングであってもよい。
　【００２８】前記のケミカルエッチングに使用するエッチング液としてはそれ自体公知のもの、例えば抱水ヒドラジン、水酸化カリウムのような金属水酸化物、エチレンジアミンやジエチレントリアミンなどの脂肪族ポリアミンなどのアルカリ性有機化合物であってエッチング時の温度で液状のものを使用することができる。このケミカルエッチングの温度は１０−８０℃、好ましくは２０−６０℃の範囲で行うことが好ましい。１０℃未満の温度ではエッチング速度が小さく、８０℃を越えると安全性に過大な配慮が必要となり装置が高価になる。また、前記のドライエッチングとしてはプラズマエッチング、反応性イオンエッチング、イオンビ−ムエッチング（スパッタエッチング）、エキシマレ−ザ−照射などを挙げることができる。」
「【００３６】実施例１
ダブルベルトプレスに、熱圧着性多層ポリイミドフィルム−１を約１５０℃に予熱して連続的に供給し、その両側から厚み１２μｍの圧延銅箔（ジャパンエナ−ジ−株式会社製、Ｇ−ＢＳＨ）および厚み２５μｍの表面酸処理したステンレス板（ＳＵＳ３０４）を連続的に供給し、加熱ゾーンの温度（最高加熱温度）３８１℃、冷却ゾーンの温度（最低冷却温度）１１７℃）で、連続的に加圧下に熱圧着−冷却して積層して、積層体（幅：約５１０ｍｍ、以下同じ）のロ−ル巻状物を得た。得られた積層体（ロ−ル巻状物）の外観（銅箔面）は良好であった。次いで、
積層体の銅箔をライン／スペ−スが０．１ｍｍ／０．１ｍｍおよび０．１ｍｍ／０．２ｍｍのパタ−ンになるようにレジストでマスクし、塩化第２鉄水溶液でエッチングした
所望のパタ−ンにエッチングされた銅箔をマスクとして用い、ポリイミド樹脂層を６０℃に加熱したエッチング液（抱水ヒドラジンに水酸化カリウムを重量比で７０：３０溶かした溶液）中でエッチングした
ステンレス層へのフォトエッチング処理
「【００４１】
　【発明の効果】この発明の磁気ヘッドサスペンションは、
第１層のステンレス基板層と第３層の金属箔製回路層とを第２層の両面熱圧着性多層押出ポリイミド層
　【００４２】また、この発明によれば、ポリイミド樹脂層が耐熱性を有しており、ポリイミド層の外形加工をエッチング処理で行うことができるうえ、さらに接着剤層を介さないので製造工程を簡略化することができ、高密度への対応が可能となる。」
　
　上記の特許請求の範囲の記載及び【００３６】の実施例１の記載を参照すると、引用例１には、磁気ヘッド用サスペンションの製造方法について、次の発明（以下、「引用例１発明」という。）が記載されている。
「ステンレス層、高耐熱性ポリイミド層の両面に熱圧着性ポリイミド層を有する両面熱圧着性多層押出ポリイミド層および金属箔層を積層して積層板とし、
　前記金属箔層のエッチングを行い、続いて前記両面熱圧着性多層押出ポリイミド層のエッチングを行って回路パタ−ン形成する磁気ヘッド用サスペンションの製造方法において、
　前記金属箔層をラインとスペースのパターンになるようにレジストでマスクし、塩化第２鉄水溶液でエッチングし、
　前記両面熱圧着性多層押出ポリイミド層を、所望のパターンにエッチングされた前記金属箔をマスクとして、抱水ヒドラジンに水酸化カリウムを溶かしたエッチング溶液でエッチングし、
　前記ステンレス層へのフォトエッチング処理を施す磁気ヘッド用サスペンションの製造方法。」　
　
（２）同じく、当審における拒絶の理由に引用した特開２０００−５４１６４号公報（平成１２年２月２２日公開、以下「引用例２」という。）には、磁気ヘッドサスペンションの製造方法について、次の事項が記載されている（下線は、当審で付した。）。
「【０００２】
　【従来の技術】従来、ポリイミドのような耐熱性および絶縁性樹脂フィルムの加工方法としては、濃厚なアルカリ水溶液やヒドラジン等の有機アルカリ溶液によりケミカルエッチングする方法や、炭酸ガス、エキシマレーザ、ＹＡＧレーザ等を用いて加工する方法、あるいはプラズマエッチングによる加工方法が知られており、ＴＡＢやプリント基板の製造等種々の用途に用いられているが、ポリイミドの基本骨格の種類によってはケミカルエッチングし難いものがあり、さらには、エッチング液を構成するヒドラジン等の有機アルカリ化合物は人体に有害であり取扱いが困難であるという問題がある。また、レーザによる加工は一度の加工エリアがレーザ径の範囲内であるため、大面積の一括加工にはあまり用いられない。プラズマエッチングによるポリイミドの加工例としては、半導体製造の分野でＬＳＩのパッシベーション膜の加工等があげられる。プラズマエッチング法は、大面積の一括加工が可能な上、ポリイミド基本骨格の種類によらずエッチングすることができる。また、ヒドラジンなどの人体に有害な薬品を使用しないため、作業安全性の面で優れる。」
「【００１７】
　【実施例】（実施例）以下、実施例を
磁気ヘッドサスペンションの製造方法
　【００１８】次に、図１（ｂ）のように、
ＳＵＳ１１上と銅箔１１上の両面にアクリル系のドライフィルムレジスト１４（旭化成株式会社製「ＡＱ−５０３８」）、厚み；７５μｍを１００°Ｃの条件で加熱、加圧してラミネートした後、露光、現像してレジストパターンを形成した。
　【００１９】その後、
ＳＵＳ１１と銅箔１１を一般的な塩化鉄からなるエッチング液で片面ラッピング法を利用し片面ずつエッチングを行った。
、感光性の微粒子分散樹脂レジスト１５をスピンコート法でパターニングされた銅箔とＳＵＳ上の両面に乾燥後の厚さが４０μｍになるように塗布して成膜した。
　【００２０】次に、ポリイミドフィルムをドライエッチングするため、基材を装置に導入してドライエッチングを行った。この場合、平行平板型ＲＩＥを使用し、圧力６０Ｐａ、パワー０．５Ｗ／ｃｍ2 、時間３０分の条件で行った。なお、エッチングガスは酸素を主成分とし、添加ガスとしてＣＦ4 を２０％、窒素を５％添加して使用し、流量は３００ｓｃｃｍとした。この場合、ガス流量が多いほどエッチングレートは早くなる傾向を示すが、一定量以上加えても飽和するのでエッチング装置の排気能力に合わせるほうがよい。エッチング後の状態は、図１（ｆ）のようになった。」
　
（３）同じく、当審における拒絶の理由に引用した特開平８−１８０３５３号公報（以下、「引用例３」という。）には、ディスク駆動サスペンションアセンブリのための積層構造体の製造方法について、次の事項が記載されている（下線は、当審で付した。）。
「【００２０】本発明による積層構造体を製造する第１工程は、図３に示されているような多層合わせシート10を提供することである。シート10は、第１層50、中間の第２層90及び第３層70の３層を備えている。層を多くしたシートから図示されていない他の積層構造体を製造することもできる。
　【００２１】第１層50は、約63.5マイクロメートル厚さで、他の実施例では一般的に20〜90マイクロメートルである。図面では、第１層50の部品には50〜69の参照番号が付けられている。第１層50は、降伏強さが1.14ギガパスカル、引っ張り強さが1.31ギガパスカルの
ステンレス鋼の金属ばね材
　【００２２】第２層90は、エポキシ、接着剤、及び誘電体または絶縁材からなる薄い25マイクロメートル厚さのシートである。第２層90は、第１層50と第３層70とを結合すると共に絶縁する。第２層90は、第１層50及び第３層70と比較して積層構造体全体に与えるばね特性が最小である。第２層90は、他の実施例では一般的に５〜60マイクロメートルにすることができる。
　【００２３】図７〜図９に示されている他の実施例は、熱可塑性ポリイミドを用いている。第２層90の理想的な素材は、良好な電気特性を備えている、すなわち誘電率が低く、誘電抵抗が高く、絶縁耐力が高い。変位すなわち位置ずれ（層同士の横位置ずれ）を防止し、時間及び温度サイクルでの機械的安定性を確保するため、第２層90は、弾性係数が高く、温度係数が第１層50及び第３層70とほぼ一致することが最適である。さらに別の実施例では、第２層90が接着剤として機能しないで、別の接着層を追加して第１層50及び第３層70に取り付ける。第２層90の部品には90〜99の参照番号が付けられている。
　【００２４】第３層70は、厚さが約25マイクロメートルであり、他の実施例では一般的に厚さを10〜90マイクロメートルにすることができる。第３層70の部品には70〜89の参照番号が付けられている。本実施例の第３層70は、降伏強さが約1.24ギガパスカル、引っ張り強さが約1.31ギガパスカルの導電性金属ばね材であるベリリウム銅UNSC17200 （BeCu）のシートである。他の実施例では、他の導電性ばね材が用いられる。さらに別の実施例は、第３層70をばね層として用いないで、非ばね導電材を用いている。
　【００２５】積層構造体を製造する第２工程では、２つの外側の金属層、すなわち第１層50及び第３層70を成形、パターン化して、所望の積層構造体用の部品を形成する。成形は、化学エッチングまたは他の放電加工（ＥＤＭ）等の公知の方法によって行うことができる。第１層50及び第３層70は共に、塩化第二鉄等の共通のエッチ液を用いて様々な連続または不連続パターンに化学エッチングすることができる。」
「【００３０】積層構造体を製造する第３工程では、第２層90がプラズマエッチングされる。第２層90は、化学エッチングまたはレーザカット等の他の公知の方法を用いて成形することもできる。第２層90のエッチング中、第１層50及び第３層70が金属エッチングマスクとして機能することができる。」
　
（４）同じく、当審における拒絶の理由に引用した特開平６−１６４０８４号公報（以下「引用例４」という。）には、積層されたポリイミド系配線基板およびそのエッチング方法について、次の事項が記載されている（下線は、当審で付した。）。
「【００１０】銅箔を積層したポリイミドフイルムは、各種の方法によって製造されているが、たとえばキャスティング法による製造では、両面積層フイルムを一度に製造することはできないので、片面に銅箔を積層したポリイミドフイルムを接着特性に優れたポリイミドで貼り合わせて積層することが行われている。このために、図１に両面銅箔積層ポリイミドフイルム１の断面図を示すように、銅箔２を両面に有し、内部のポリイミドフイルムは複数の層３から構成されており、
各層のポリイミドフイルムは異なる特性を有している。そして、これらの多層フイルムはエッチング特性も異なるために、エッチングにおいて各層のエッチング速度の相違によってサイドエッチング等が大きく進行し、穴形状が好ましくない穴が形成される
「【００１２】本発明の銅箔積層ポリイミドフイルムおよびエッチング方法は、銅箔に設けた穴をマスクにしてバイア孔やスルー孔を形成する場合に適用することができるが
、ポリイミドフイルム上に形成したレジスト等をマスクによってエッチングをしても良い
　
（５）同じく、当審における拒絶の理由に引用した特開平７−４５５７９号公報（以下「引用例５」という。）には、ポリイミド樹脂が積層形成された有機膜の加工方法について、次の事項が記載されている（下線は、当審で付した。）。
「【０００５】本発明のさらに他の目的は、一種類のエッチング液でスルホール及びパターンを加工することにより、
エッチング速度が異なる少なくとも二層以上積層された有機膜の組合せによりスルホール及びパターンの最上層における寸法と最下層における寸法を同一の寸法で加工する
「【００１９】
　【実施例】
実施例１
以下、本発明の実施例１を図１を参照して説明する。
　【００２０】基板上にポリイミドＢ３よりエッチング速度が速い遅いポリイミドＡ２を下層に５μm、ポリイミドＢ３を上層に５μmで二層に積層し、さらにポリイミドＢ３上にホトレジスト４を２μm成膜した（図１ａ）。
　【００２１】次に、ホトレジスト４に直径３０μmの孔部をパターニングした（図１ｂ）。
　【００２２】さらに、エッチング液を用いてポリイミドＢ３，Ａ２をエッチングした（図１ｃ）。
　【００２３】最後にレジスト剥離液を用いて、ホトレジスト４を除去してポリイミドＢ３の上面部直径４０μm、ポリイミドＡ２の基板面部直径形状３０μmのポリイミドＡ２、Ｂ３のスルホールパターンを得た（図１ｄ）。」
「【００２９】実施例３
以下、本発明の実施例３を図３を参照して説明する。
　【００３０】基板上にポリイミドＢ３よりエッチング速度が速いポリイミドＡ２を下層に５μm、ポリイミドＢ３を上層に５μmで二層に積層し、さらにポリイミドＢ３よりエッチング速度が遅いポリイミドＣ５をポリイミドＢ３の上層に５μmで三層に積層し、さらにポリイミドＣ５上にホトレジスト４を２μm成膜した（図３ａ）。  次に、ホトレジスト４に直径３０μmの孔部をパターニングした（図３ｂ）。
　【００３１】さらに、エッチング液を用いてポリイミドＣ５，Ｂ３，Ａ２をエッチングした（図３ｃ）。
　【００３２】最後にレジスト剥離液を用いて、ホトレジスト４を除去してポリイミドＣ５の上面部直径４０μm、ポリイミドＡ２の基板面部直径形状３０μmのポリイミドＡ２，Ｂ３，Ｃ５のスルホールパターンを得た（図３ｄ）。」
「【００３３】
　【発明の効果】以上詳細に説明したように、本発明によれば、一種のエッチング液に対して、エッチング速度が異なる少なくとも二層以上積層された有機膜を、一種のエッチング液でスルホール及びパターンを加工することを採用することにより、所望の形状，寸法のスルホール及びパターンが得られる加工方法を提供することができる。
　【００３４】また、本発明によれば、有機膜の加工方法では低コストであるエッチングにより微細加工，加工形状制御を実現する加工方法を提供することができる。」
　
　
３．対比
　本願発明と引用例１発明とを対比する。
　引用例１発明の「ステンレス層」は、従来から磁気ヘッドサスペンション装置に使用されるもの（引用例１の【０００８】参照）で、バネ性を有する金属である（引用例３の【００２１】参照）から、本願発明のバネ特性を発現させる「金属層」に相当する。
　引用例１発明の、高耐熱性ポリイミド層の両面に熱圧着性ポリイミド層を有する「両面熱圧着性多層押出ポリイミド層」は、本願発明の、電気的な「絶縁層」に相当し、引用例１発明の、「両面熱圧着性多層押出ポリイミ層」のうち「高耐熱性ポリイミド層」は基体層である（引用例１の【００２２】参照）から、本願発明の「絶縁層」のうち、「コア絶縁層」に相当し、引用例１発明の「両面熱圧着性多層押出ポリイミド層」のうち「熱圧着性ポリイミド層」は、「高耐熱性ポリイミド層」の両面に形成された接着性能を備えた層（引用例１の【００２２】参照）であるから、本願発明の「接着剤層」に相当する。　そうすると、引用例１発明の「高耐熱性ポリイミド層の両面に熱圧着性ポリイミド層を有する両面熱圧着性多層押出ポリイミド層」は、本願発明の「絶縁層が両方ともポリイミド樹脂であるコア絶縁層とその両面に積層された接着剤層から形成され」た構成に相当する。
　引用例１発明の「金属箔層」は、導電性を有した回路用のものである（引用例１の【００２４】参照）から、本願発明の「導電性層」に相当する。
　引用例１発明の「ステンレス層、高耐熱性ポリイミド層の両面に熱圧着性ポリイミド層を有する両面熱圧着性多層押出ポリイミド層および金属箔層を積層して積層板とし」たものは、それぞれ第１層、第２層、第３層と積層された積層板を構成する（引用例１の【００２５】【００４１】参照）から、本願発明の「バネ特性を発現させる金属層の上に電気的な絶縁層を介して導電性層が積層された３層構成の積層体」の構成に相当する。
　
　引用例１発明の「抱水ヒドラジンに水酸化カリウムを溶かしたエッチング溶液」は、アルカリ溶液であるから、「両面熱圧着性多層押出ポリイミド層を、抱水ヒドラジンに水酸化カリウムを溶かしたエッチング溶液でエッチングし」は、「両面熱圧着性多層押出ポリイミド層」をアルカリ溶液を使用してウェットエッチングして加工した工程のことであるから、本願発明の「絶縁層」を「アルカリ溶液を使用したウェットエッチングにより絶縁層を加工する工程」に相当する。
　引用例１発明の、「金属箔層をラインとスペースのパターンになるようにレジストでマスクし、塩化第２鉄水溶液でエッチングし」、「ステンレス層にフォトエッチング処理を施す」ことは、本願発明の「金属層と導電性層をそれぞれ」「エッチング法により加工する工程」に相当する。
　引用例１発明の「磁気ヘッド用サスペンションの製造方法」は、磁気ヘッド用サスペンションにおいて、金属箔で形成される回路はワイヤレスであるから、本願発明の「ワイヤレスサスペンションブランクを製造する方法」に相当する。
　引用例１発明「磁気ヘッド用サスペンションの製造方法」は、「両面熱圧着性多層押出ポリイミド層を、抱水ヒドラジンに水酸化カリウム溶かしたエッチング溶液でエッチングし」と、「ステンレス層にフォトエッチング処理を施す」ことを含んでいるから、本願発明の、工程の順序を特定していない、「金属層と導電性層をそれぞれ」「エッチング法により加工する工程」と、「絶縁層」を「アルカリ溶液を使用したウェットエッチングにより絶縁層を加工する工程」とを含む「ワイヤレスサスペンションブランクを製造する方法」に相当する。
　
　したがって、両者の一致点及び相違点は、次のとおりである。
＜一致点＞
「バネ特性を発現させる金属層の上に電気的な絶縁層を介して導電性層が積層された３層構成の積層体を用いてワイヤレスサスペンションブランクを製造する方法であって、
　前記絶縁層が両方ともポリイミド樹脂であるコア絶縁層とその両面に積層された接着剤層から形成される積層体を用いており、
　前記金属層と導電性層をそれぞれエッチング法により加工する工程と、
　前記絶縁層をアルカリ溶液を使用したウェットエッチングにより絶縁層を加工する工程を含むワイヤレスサスペンションブランクの製造方法。」
　
＜相違点＞
　（１）絶縁層が、本願発明では、「各層をアルカリ溶液でエッチングした場合のエッチングレートの大きいものと小さいものとの比が４：１乃至１：１の範囲にある」と特定するのに対して、引用例１発明では、このように特定されていない点。
　（２）金属層と導電性層をそれぞれエッチング法により加工する工程が、本願発明では、「フォトエッチング法」と特定されているのに対して、引用例１発明には、金属層についてはフォトエッチング処理と特定されているが、導電性層については、このようには特定されていない点。
　（３）絶縁層の加工が、本願発明では、「加工するためのレジスト画像を形成し、当該レジスト画像に従って」加工するのに対して、引用例１発明では、このように加工されない点。
　
 ４．当審の判断
　上記各相違点について検討する。
　相違点（１）について
 　引用例２の【０００２】には、ポリイミドの基本骨格の種類によってはケミカルエッチングし難いものがあることが記載されている。積層されたポリイミド樹脂がウェットエッチングされた場合、材料のエッチングレートの差により、積層形成されたエッチング面が不均一形状となることが、引用例４に記載されている。引用例５の【０００５】には、エッチング速度の異なる２層以上積層されたポリイミドを、同一寸法になるようにエッチング液によりエッチングすることが記載されている。
　してみれば、積層されたポリイミド層をウェットエッチングする技術において、積層されたエッチング面が均一形状となることが望ましいこと、及び、均一形状にするために、ポリイミド各層のエッチングレートの大小関係を考慮して、ポリイミド各層を選定し、エッチングの加工形状を制御することが、出願当時、周知であるといえる。ここで、引用例４，５は、エッチングレートが異なることを特徴としているが、その大小の比が大きく異なることが好ましいというものでなく、エッチングレートが同じである場合を、前提の従来技術とし、均一形状にエッチングされる程度のエッチングレートの大小関係が選定されることを示唆するものである。
　したがって、引用例１発明において、両面熱圧着性多層押出ポリイミド層をアルカリ溶液のエッチング処理をする際に、両面熱圧着性多層押出ポリイミド層の加工された積層面のエッチング形状が不均一にならないように、エッチング速度の適するポリイミド層を選択し、エッチングレートの大きいものと小さいものとの比が４：１乃至１：１の範囲に設定することは、当業者が適宜になし得たことと認められる。 
　
　相違点（２）について
　引用例２の磁気ヘッドサスペンションの製造方法の【００１８】【００１９】には、ステンレス材（ＳＵＳ）と銅箔層にアクリル系のドライフィルムレジスト（旭化成株式会社製「ＡＱ−５０３８」）をラミネートした後、露光・現像してパターニングし、ステンレス材（ＳＵＳ）と銅箔をエッチング液でエッチングする加工する工程が記載されている。
　本願の発明の詳細な説明における、金属層と導電性層のフォトエッチング法による加工は、次に記載されたとおりである。
「【００２７】上記の積層体に対し、銅合金箔の上面とＳＵＳの下面の両方の面にアクリル系のドライフィルムレジスト（旭化成株式会社製「ＡＱ−５０３８」）をラミネートした後、両方のドライフィルムレジストをそれぞれ所定のフォトマスクパターンに従って露光・現像してパターニングした。露光はｇ線により露光量３０〜６０ｍＪ／ｃｍ2 で行い、現像は３０℃、１ｗｔ％Ｎａ2 ＣＯ3 でスプレー現像した。
　【００２８】次いで、ＳＵＳ側をマスクし、塩化第二鉄溶液を使用して銅箔をエッチングした後、水酸化ナトリウムからなる剥離液でドライフィルムレジストを剥離した。続いて、銅箔側をマスクし、塩化第二鉄溶液を使用してＳＵＳの片面をエッチングした後、水酸化ナトリウムからなる剥離液でドライフィルムレジストを剥離した。これにより、ポリイミドフィルムの一方の面に銅箔がパターニングされるとともに、他方の面にＳＵＳがパターニングされた３層の積層体が得られた。」
　してみれば、引用例２におけるステンレス材と銅箔層を加工する工程は、本願発明におけるフォトエッチング法に相当するものであることは明らかであり、引用例２には、ステンレス材と銅箔層をフォトエッチング法により加工する工程が記載されている。
　引用例１発明において、金属箔層をレジストでマスクしてエッチング加工しており、上記レジストは、露光・現像してパターニングされて得ることが慣用技術といえ、上記引用例２にも記載されているとおりである。
　したがって、引用例１発明において、金属箔層とステンレス層をそれぞれをフォトエッチング法により加工する工程とすることは、当業者が格別の工夫することなく容易になし得たことと認められる。
　
　相違点（３）について
　引用例４の【００１２】には、銅箔積層ポリイミドフイルムのエッチング方法において、銅箔に設けた穴をマスクにする例と、ポリイミドフイルム上に形成したレジスト等をマスクによってエッチングしてもよいことが記載されえている。引用例５には、ホトレジストを成膜してパターニングし、エッチング液を用いたエッチングにより、ポリイミド樹脂の積層膜を所望の形状に加工することが記載されている。
　してみれば、引用例１発明における、両面熱圧着性多層押出ポリイミド層をアルカリ溶液を使用したウェットエッチングにより加工する工程において、引用例４，５に記載されているように、両面熱圧着性多層形成押出ポリイミド層を所望形状に加工するため、加工するためのレジスト画像を形成し、当該レジスト画像に従ってアルカリ溶液でエッチング加工するように構成することは、当業者が容易になし得たことと認められる。
　
　結局、前記各相違点は、格別なものではなく、また、前記各相違点を総合的に検討しても奏される効果は当業者が当然に予測できる範囲内のものと認められる。 
　 
５．むすび
　したがって、本願発明は、引用例１乃至５に記載された事項に基いて、当業者が容易に発明をすることができたものであるので、他の請求項について検討するまでもなく、本願は、特許法第２９条第２項の規定により特許を受けることができない。
  よって、結論のとおり審決する。